АРБОЛИТОВАЯ СМЕСЬ
CEMENT WOOD MIXTURE

Изобретение относится к промышленности строительных материалов, в частности к производству изделий (блоков) из древесно-цементных композиций, используемых, преимущественно, в сельском строительстве.
Известна арболитовая смесь, содержащая, мас.%: цемент 47-52; древесную дробленку 30-33; гипс 1-3; известь 9-15; хлорид кальция 2-6,5 [1]. Такая смесь содержит большое количество цемента.
Задача изобретения состоит в снижении расхода цемента в составе арболитовой смеси.
Технический результат достигается тем, что арболитовая смесь, содержащая цемент, древесную дробленку, гипс, дополнительно содержит мылонафт и стекловолокно, нарезанное на отрезки 3-15 мм, при следующем соотношении компонентов, мас.%: цемент 30-35; древесная дробленка 63-67,5; гипс 0,5-1; мылонафт 0,5-1,0; стекловолокно, нарезанное на отрезки 3-15 мм, 0,5-1,0, при водоцементном отношении 0,6-0,85.
В таблице приведены составы смеси.
Таблица
Компоненты
Содержание, мас.%:
состав №1
состав №2
состав №3
Цемент
30
33
35
Древесная дробленка
67,5
64,75
63
Гипс
1
0,75
0,5
Мылонафт
1
0,75
0,5
Стекловолокно
0,5
0,75
1
Водоцементное отношение
0,6
0,75
0,85
Арболитовую смесь приготовляют следующим образом.
Проводят дозирование компонентов смеси, например, согласно таблице. Древесную дробленку (с размером частиц не более 5 мм) замачивают в водопроводной воде на 1-2 сут. Цемент и гипс перемешивают. К полученной массе добавляют древесную дробленку, мылонафт, стекловолокно и все компоненты вновь перемешивают. В случае необходимости, в смесь добавляют воду или, наоборот, замоченную древесную дробленку отжимают для достижения требуемого водоцементного отношения. Полученную арболитовую смесь укладывают в форму, уплотняют и оставляют до затвердевания. Извлеченное из формы изделие выдерживают при комнатной температуре не менее 28 сут. Прочность изделия при сжатии составит не менее 3 МПа при пониженном содержании цемента.
Источники информации
1. Патент №2058967 РФ, 2005.